FR 2902577 A1 20071221 FR 0605467 A 20060620 Accumulateur Lithium-Ion comprenant TiO2-B comme matériau actif d'électrode négative. Domaine technique de l'invention L'invention concerne un accumulateur Lithium-Ion. État de la technique La technologie Lithium-Ion, introduite sur le marché en 1990, est actuellement largement implantée dans le domaine des applications 15 nomades (téléphonie mobile, ordinateurs portables,...), où elle remplace progressivement les accumulateurs nickel-cadmium (NiCd) et nickel-hydrure métallique (NiMH). Cette évolution s'explique par l'amélioration continue des performances des accumulateurs au lithium, leur conférant ainsi des densités d'énergie massique et volumique nettement supérieures à celles 20 proposées par les filières NiCd et NiMH. Contrairement à l'électrode négative d'un accumulateur Lithium-Métal, l'électrode négative d'un accumulateur Lithium-Ion (également appelé Li-Ion) ne constitue pas une source de lithium pour l'électrode positive. Ainsi, dans 25 un système Lithium-Ion, l'électrode négative comporte généralement un matériau d'intercalation ou d'insertion du lithium tel que le carbone de forme graphite et le lithium provient du matériau actif de l'électrode positive. Les cations Li+ font, alors, des allers-retours entre les électrodes, respectivement négative et positive, à chaque charge et décharge de l'accumulateur. Ainsi, 30 le lithium ne se trouve jamais sous forme métallique dans un accumulateur Li-Ion. 10 La technologie Li-Ion actuellement commercialisée est basée sur l'intercalation réversible de lithium issu d'un matériau actif de l'électrode positive dans le graphite qui forme le matériau actif de l'électrode négative. Le matériau actif de l'électrode positive est généralement un oxyde lamellaire de type LiCoO2, LiNiO2 et les oxydes mixtes Li(Ni, Co, Mn, AI)O2 ou bien un composé de structure spinelle de composition proche de LiMn2O4. Dans un tel système Li-Ion, le contrôle de l'état de charge est rendu possible par le suivi de la tension délivrée. Ce système Li-Ion, et notamment le système à base d'oxyde lamellaire et de graphite, est désormais à maturité pour les applications nomades. Cependant, il n'est pas adapté aux applications présentant des besoins énergétiques nettement plus importants, telles que le véhicule électrique ou hybride, les applications stationnaires et les énergies renouvelables. En effet, les matériaux actifs et notamment les oxydes lamellaires présentent un coût élevé et ils posent des problèmes de sécurité car les phases lamellaires et le graphite sont relativement instables, respectivement à l'état chargé et à l'état déchargé. En outre, l'utilisation du graphite comme matériau actif d'électrode négative impose une limitation sur la densité de courant, en particulier en fin de charge. En effet, le graphite de l'électrode négative des accumulateurs Li-Ion présente un potentiel de fonctionnement (-.100 mV vs. Li+/Li) très proche de celui du dépôt de lithium métal. Ainsi, des dendrites de lithium peuvent se former occasionnellement, ce qui risque de provoquer des courts-circuits et une explosion, d'autant plus que la densité de courant est élevée et que l'on maintient un courant constant en fin de charge. Pour éviter ce problème, des protocoles spécifiques de charge ont été développés pour les accumulateurs commerciaux à base de graphite. De récents développements de matériaux d'électrode proposent de remplacer le graphite de l'électrode négative par l'oxyde de titane lithié Li4Ti5O12. La réaction d'insertion/extraction de lithium dans le couple Li4Ti5O12/Li7Ti5O12 est la suivante : Li4T/51VO12 Lf7Ti31i1Ti21VO12 + 3Li+ + 3e Cette réaction est biphasée, c'est-à-dire qu'elle présente un potentiel d'insertion/désinsertion par rapport au potentiel d'insertion/désinsertion du couple Li+/Li constant. Le potentiel d'insertion/désinsertion d'un matériau par rapport au potentiel d'insertion/désinsertion du couple Li+/Li est également appelé, de manière simplifiée, potentiel d'insertion/désinsertion du lithium ou potentiel de fonctionnement de l'électrode. Comme représenté sur la figure 1, le potentiel d'insertion/désinsertion du lithium du couple Li4Ti5O12/Li7Ti5O12 (Courbe B) est égal à 1,55 Volts par rapport au potentiel d'insertion/désinsertion du couple Li+/Li (Courbe A), soit 1,55 V vs. Li+/Li. Un tel potentiel permet de s'affranchir du risque de formation de dendrite. De plus, le composé Li4Ti5O12 permet l'insertion réversible de trois moles d'ions lithium, audit potentiel. Li4Ti5O12 présente, en plus, une grande stabilité chimique et thermique, il est non toxique et il présente une grande efficacité électrochimique... La chimie du titane permet, par ailleurs, la réalisation de tout un éventail de morphologies (texture, taille...) de Li4Ti5O12, en particulier de taille nanométrique. Ceci peut permettre une insertion/extraction rapide, donc une utilisation pour des applications de puissance. Ainsi, Li4Ti5O12 est un matériau apte à remplacer le graphite comme matériau d'électrode négative dans certaines applications. Des développements sont également en cours pour le matériau actif de l'électrode positive. Ainsi, le phosphate de fer lithié LiFePO4, de structure olivine, est depuis quelques années considéré comme un matériau d'électrode positive de choix pour certaines nouvelles applications, telles que l'automobile hybride, l'outillage portatif ou les systèmes photovoltaïques. L'extraction du lithium dans LiFePO4 se déroule selon le processus biphasé et réversible suivant : LiFe"PO4 valeur de la capacité spécifique multipliée par la valeur du potentiel d'insertion/désinsertion du lithium du couple LiFePO4/FePO4 (soit 3,43 V vs. Li+/Li), est de l'ordre de 580 Wh/kg et elle est donc supérieure à la valeur pratique obtenue avec LiCoO2 et les autres oxydes lamellaires commerciaux (typiquement 530 Wh/kg). Ainsi, ce composé peut être considéré comme une alternative crédible à LiCoO2 et ses dérivés sur le marché des accumulateurs Li-Ion. De plus, il est possible d'atteindre pratiquement les performances théoriques, notamment en procédant à un enrobage particulier des particules de LiFePO4, qui est relativement mauvais conducteur électronique, par du carbone de manière à obtenir un matériau composite LiFePO4/C. Ainsi, l'utilisation dans un accumulateur au lithium de LiFePO4 s'avère fortement intéressante non seulement grâce aux performances intrinsèques du matériau LiFePO4 mais également grâce à sa grande stabilité thermique et chimique, sa faible toxicité et son coût modéré par rapport à celui des composés au cobalt ou au nickel par exemple. A un stade moins avancé, les oxydes spinelles de haute tension et de grande énergie de type LiNio,5Mn1,504 sont également à l'étude dans l'optique d'un remplacement futur des oxydes lamellaires commerciaux. Le composé LiNillo,5MnIv1,504, de structure spinelle est électrochimiquement actif de manière réversible à un potentiel d'environ 4,7 V vs. Li+/Li (courbe D, figure 1). La réaction de charge/décharge (e) draction/insertion de lithium) du couple LiNio,5Mni,5041 Nio,5Mn1,504 se déroule selon le processus biphasé et réversible suivant: LlNio 511 Mni 51VO4 Compte tenu des propriétés avantageuses de LiFePO4 et de Li4Ti5O12, l'association d'une électrode positive à base de LiFePO4 et d'une électrode négative à base de Li4Ti5O12 a, par exemple, été reportée dans l'article Optimized Lithium Iron Phosphate for High-Rate Electrochemical Applications (Journal of The Electrochemical Society, 151(7) Al 024-A1027 (2004)) de S. Franger et al.. Ce type d'accumulateur Li-Ion est, en effet, très intéressant puisqu'il utilise des matériaux non toxiques, de grande robustesse, avec notamment une durée de vie prolongée, stables et pouvant fonctionner à des régimes de courant élevés avec des pertes de capacité modérées par rapport à un cyclage à de faibles densités de courant. Le couple LiFePO4/LiaTi5O12 suscite donc un fort engouement en raison des performances intrinsèques des deux composées. Cependant, comme représenté sur les figures 1 et 2, LiFePO4 à l'électrode positive et Li4Ti5O12 à l'électrode négative ont chacun un potentiel d'insertion/désinsersion du lithium constant sur une majeure partie de la plage de fonctionnement en capacité. Leur association engendre donc une tension de fonctionnement constante (1,88V) sur une majeure partie de la plage de fonctionnement en capacité. Sur la figure 2, la courbe tension/capacité spécifique de l'accumulateur Li-Ion comportant une électrode négative à base de Li4Ti5O12 et une électrode positive à base de LiFePO4, en régime de charge/décharge équivalent à C/5, montre que la capacité de l'accumulateur coïncide parfaitement avec les capacités pratiques obtenues sur les matériaux isolés, testés en configuration Li-Métal (figure 1). La tension de fonctionnement est constante sur une majeure partie de la plage de fonctionnement en capacité (entre environ 10% et 90% de la capacité spécifique). Or, dans l'optique d'une future commercialisation, cette caractéristique constitue un frein important car il est impossible de déterminer l'état de charge (ou de décharge) à un moment donné, par la simple lecture de la tension, comme c'est le cas avec les accumulateurs au lithium actuellement commercialisés. L'utilisateur de l'accumulateur Li-Ion comprenant le couple LiFePO4/Li4Ti5O12 ou le système électronique de gestion de charge dudit accumulateur ne peut donc pas estimer l'état de charge et donc savoir s'il faut économiser l'énergie de l'accumulateur ou le recharger rapidement. Un problème similaire est également susceptible de se produire avec tout autre matériau d'électrode positive présentant un potentiel de fonctionnement constant. Objet de l'invention L'invention a pour but un accumulateur Lithium-Ion remédiant aux inconvénients de l'art antérieur. Plus particulièrement, l'invention a pour but un accumulateur Lithium-Ion dont l'état de charge est facile à contrôler et qui 1 o soit adapté à des applications présentant des besoins énergétiques importants. Selon l'invention, ce but est atteint par le fait que l'accumulateur Lithium-Ion comporte au moins : 15 un matériau actif d'électrode positive présentant un potentiel d'insertion/désinsertion du lithium constant sur une majeur partie de la page de fonctionnement en capacité et un matériau actif d'électrode négative constitué par l'oxyde de titane TiO2 de structure de type bronze. 20 Selon un développement de l'invention, le matériau actif de l'électrode positive est choisi parmi LiFePO4, LiNio,5Mn1,504 et les dérivés de LiNio,5Mn1,5O4. Description sommaire des dessins D'autres avantages et caractéristiques ressortiront plus clairement de la description qui va suivre de modes particuliers de réalisation de l'invention 30 donnés à titre d'exemples non limitatifs et représentés aux dessins annexés, dans lesquels : 25 - la figure 1 représente les courbes de tension en fonction du rapport entre la capacité spécifique et la capacité spécifique (régime de charge/décharge équivalent à C/5) d'un accumulateur Lithium/Métal comprenant une électrode positive respectivement à base de Li (Courbe A), de Li4Ti5O12 (Courbe B), de LiFePO4 (Courbe C) et de LiNio,5Mn1,5O4 (Courbe D). - la figure 2 représente une courbe tension/capacité spécifique (régime de charge/décharge équivalent à cm) d'un accumulateur Li-Ion comportant une électrode négative à base de Li4Ti5O12 et une électrode positive à base de io LiFePO4. - la figure 3 représente une courbe tension/capacité spécifique (régime de charge/décharge équivalent à C/5) d'un accumulateur Lithium-Métal comprenant une électrode positive à base de TiO2-B synthétisé selon un 15 mode particulier de réalisation. - la figure 4 représente la courbe de tension en fonction de l'état de charge, obtenue en cyclage en mode galvanostatique (régime de charge/décharge équivalent à C/5), d'un accumulateur Li-Ion comprenant une électrode 20 positive à base de LiFePO4 et une électrode négative à base de TiO2-B synthétisé selon le premier mode de réalisation. - la figure 5 représente une courbe tension/capacité spécifique (régime de charge/décharge équivalent à c/5) d'un accumulateur Lithium-Métal 25 comprenant une électrode positive à base de TiO2-B synthétisé selon une variante de réalisation. Description de modes particuliers de réalisation L'état de charge d'un accumulateur Li-Ion comportant : 30 un matériau actif d'électrode positive présentant un potentiel d'insertion/désinsertion du lithium constant sur une majeur partie de la page de fonctionnement en capacité et de l'oxyde de titane TiO2 de structure de type bronze, également 5 appelé TiO2-B, comme matériau actif d'électrode négative, peut être facilement contrôlé par simple lecture de la tension de fonctionnement. En effet, contrairement à un accumulateur au lithium comprenant Li4Ti5O12 10 comme matériau d'électrode négative et un matériau actif d'électrode positive présentant un potentiel d'insertion/désinsertion du lithium constant sur une majeur partie de la plage de fonctionnement en capacité (par exemple LiFePO4), un accumulateur Li-Ion avec TiO2-B comme matériau actif d'électrode négative présente un potentiel de fonctionnement variant 15 continuellement en fonction de l'état de charge (ou de décharge). Le potentiel de fonctionnement de l'électrode positive étant constant sur une majeur partie de la plage de fonctionnement en capacité, la tension délivrée par l'accumulateur varie également de manière continue en fonction de l'état de charge ou de décharge dudit accumulateur et sa mesure permet de 20 contrôler ledit état. Par ailleurs, l'oxyde de titane de type bronze présente des performances électrochimiques au moins égales à celles obtenues avec une électrode négative à base de Li4Ti5O12. En effet, parmi les nombreuses variétés 25 structurales (rutile, anatase, ...) de l'oxyde de titane, la structure de type bronze présente l'avantage de posséder une structure tridimensionnelle ouverte formant des canaux, comme le rapporte l'article TiO2(B) a new form of titanium dioxide and the potassium octatitanate K2Ti8O17 (Material Research Bulletin Vol.15, p1129-1133, 1980) de René Marchand et al. De 30 tels canaux sont, ainsi, propices à l'insertion et l'extraction du lithium. Ainsi, lors du fonctionnement d'un accumulateur au lithium à base de TiO2-B, la réaction d'insertion de lithium dans TiO2-B conduit à la composition de LixTiO2-B dans laquelle au moins 0,6 mole d'ions lithium peut s'insérer puis s'extraire. D'une manière générale, la réaction d'insertion/extraction de lithium dans TiO2-B s'écrit : Li-A + TiO2 Li1_xA + LixTiO2 où Li-A correspond au matériau actif de l'électrode positive. Le matériau actif de l'électrode positive est un matériau présentant un potentiel d'insertion/désinsertion du lithium constant sur une majeur partie de la plage de fonctionnement en capacité. Le matériau actif de l'électrode positive est, de préférence, LiFePO4, LiNio,5Mn1,5O4 et les dérivés de LiNio,5Mn1,5O4 tels que les composés de type Lit-aNio,5-bMnl,5-cO4-d, avec a, b, c et d compris entre -0,1 et +0,1. Le matériau actif de l'électrode positive, par son potentiel constant, est également appelé matériau biphasé. Comme représenté par les courbes C et D de la figure 1, le potentiel d'insertion/désinsertion du lithium de LiFePO4 est constant à une valeur de l'ordre de 3,43V, en charge et en décharge, sur l'intervalle 10-90% du rapport entre la capacité spécifique et la capacité théorique et celui de LiNio,5Mn1,5O4 est de l'ordre de 4,7V, en charge et en décharge, sur le même intervalle. Les tensions moyennes de fonctionnement de tels accumulateurs sont d'environ 1,7-1,8 V pour le couple LiFePO4/TiO2-B et d'environ 3,0-3,1 V pour le couple LiNio,5Mn1,5O4/TiO2-B. La réaction d'insertion/désinsertion du lithium dans TiO2-B s'effectue à un potentiel moyen d'environ 1,6 V vs. Li+/Li et elle est généralement parfaitement réversible. La capacité spécifique expérimentale correspondante est de l'ordre de 200 mAh/g. Ainsi, pour la valeur théorique x = 1 correspondant à la réaction totale de réduction de Ti4+ en Ti3+, la capacité spécifique théorique d'un accumulateur à base de TiO2-B est de 335 mAh/g alors que, pour un accumulateur à base de Li4Ti5O12, elle est de 175 mAh/g. Le gain de capacité intrinsèque obtenu en remplaçant Li4Ti5O12 par TiO2-B permet, par exemple, d'utiliser des électrodes plus fines, donc plus performantes en puissance, tout en maintenant une capacité globale de l'accumulateur équivalente. De plus, contrairement à Li4Ti5O12, la technologie bipolaire décrite dans la demande de brevet W003/047021, est parfaitement applicable à Ti02-B en raison de son potentiel de fonctionnement supérieur à 1 V vs. Li+/Li. La synthèse de TiO2-B peut être réalisée par tout type de procédés de synthèse connus. Certains procédés de synthèse permettent, par exemple, de réaliser un TiO2-B sous forme de grains de taille micrométrique ou nanométrique. De plus, les conditions de synthèse peuvent également être choisies selon un type de morphologie de grains prédéterminé. En effet, il peut être avantageux de choisir une morphologie particulière de grains de TiO2-B car les propriétés électrochimiques dudit matériau varient sensiblement avec la morphologie des grains, notamment en terme de capacité spécifique pratique et de variation plus ou moins prononcée du potentiel de fonctionnement, au cours de la réaction d'insertion/extraction de lithium. Plus particulièrement, il est possible de synthétiser des particules de TiO2-B sans forme particulière ou bien en forme de nanofils ou de nanotubes comme reporté dans l'article Lithium-Ion Intercalation into TiO2-B nanowires (Advanced Materials, 2005, 17, N 7, p862-865) de A. Robert Armstrong et al. et dans l'article Nanotubes with the TiO2-B structure (Chem. Commun., 2005, p2454-2456) de Graham Armstrong et al.. Préférentiellement, les différentes méthodes de synthèse employées sont choisies pour permettre de réaliser des accumulateurs Li-Ion performants, avec une tension de fonctionnement moyenne d'environ 1,6 V vs. Li+/Li et variant, de façon plus ou moins prononcée, en fonction de l'état de charge dudit accumulateur. Plus particulièrement, la tension de fonctionnement de l'accumulateur varie de manière croissante par rapport à l'état de charge. D'une manière pratique, les électrodes positive et négative de l'accumulateur Li-Ion selon l'invention peuvent être fabriquées par tout type de moyens connus. A titre d'exemple, le matériau actif chaque électrode peut être mis sous la forme d'une dispersion intime, en solution aqueuse ou organique, avec un additif conducteur électronique tel que du carbone et un liant destiné à apporter une bonne conduction ionique et une tenue mécanique satisfaisante. Le liant peut être un liant organique, tel que les polyéthers, le polyesters, un polymère à base de méthacrylate de méthyle, l'acrylonitrile, le fluorure de vinylidène. Le liant peut également être un composé soluble dans l'eau tel que le caoutchouc naturel ou synthétique. La dispersion, lorsqu'elle est aqueuse, peut également comporter un épaississant, par exemple de type carboxy méthylcellulose, hydroxypropyle, méthylcellulose, et/ou un surfactant et/ou un sel (LiOH par exemple). La dispersion, également appelée encre , est ensuite déposée sur une feuille métallique, par exemple en aluminium et servant de collecteur de courant. L'additif conducteur électronique peut être du carbone. Le fait que TiO2-B présente un potentiel de fonctionnement supérieur à 1 V vs Li+/Li présente l'avantage de limiter et même d'éviter la dégradation de l'électrolyte à l'interface entre TiO2-B et l'électrolyte. Ainsi, le choix de l'électrolyte peut être de tout type connu. II peut, par exemple, être constitué par un sel comportant au moins le cation Li+. Le sel est, par exemple, choisi parmi LiCIO4, LiAsF6, LiPF6, LiBF4, LiRFSO3, LiCH3SO3, LiN(RFSO2)2, LiC(RFSO2)3, LiTFSI, LiBOB, LiBETI. RF étant choisi parmi un atome de fluor et un groupement perfluoroalkyle comportant entre un et huit atomes de carbone. LiTFSI est l'acronyme de lithium trifluoromethanesulphonylimide, LiBOB celui de lithium bis(oxalato)borate, et LiBETI celui de lithium bis(perfluoroethylsulfonyl)imide. Le sel de l'électrolyte est, de préférence, dissous dans un solvant polaire aprotique tel que le carbonate d'éthylène, le carbonate de propylène, le carbonate de diméthyle, le carbonate d'éthylméthyle...L'électrolyte peut être supporté par un élément séparateur disposé entre les deux électrodes de l'accumulateur, l'élément séparateur étant alors imbibé d'électrolyte. Préférentiellement, l'électrolyte est choisi de manière à présenter une bonne stabilité thermique, une conductivité ionique la plus élevée possible, une moindre toxicité et un moindre coût. Dans tous les cas, l'électrolyte doit être stable aux potentiels de fonctionnement des deux électrodes ou bien il doit développer, au cours du premier cycle de charge/décharge, une couche de passivation relativement stable à l'interface électrode/électrolyte et non isolante d'un point de vue ionique. De même, l'électrolyte doit être stable chimiquement vis-à-vis des matériaux d'électrode avec lesquels il est en contact. A titre d'exemple comparatif, deux accumulateurs Li-Ion, notés accumulateurs A et B, ont été réalisés et testés. Les accumulateurs A et B comportent chacun une électrode négative à base d'un matériau actif particulier. Pour l'accumulateur A, le matériau actif de l'électrode négative est Li4Ti5O12. Il est, par exemple, préparé en mélangeant pendant deux heures, dans un broyeur planétaire, 201,05 grammes de TiO2 de variété anatase (Huntsman) avec 76,11 grammes de Li2CO3 (Aldrich) en présence d'heptane. Après séchage, le broyat est chauffé à 500 C pendant 15 heures, puis à 680 C pendant 15 heures et enfin à 900 C pendant 5 heures. Il est, ensuite, homogénéisé dans un broyeur planétaire pendant une heure, puis chauffé à nouveau à 900 C pendant 5 heures. Un broyage final de 24 heures est, ensuite, réalisé avant de porter la poudre obtenue, directement à 500 C pendant 15 minutes, dans un tube en quartz scellé sous argon et de la refroidir rapidement à la température ambiante. Le diagramme de diffraction des rayons X réalisé sur ladite poudre permet de confirmer la présence du composé Li4Ti5O12 pur et bien cristallisé. Pour l'accumulateur B, le matériau actif de l'électrode négative est un composé TiO2-B synthétisé par hydrolyse du tétratinanate de potassium, comme décrit dans l'article TiO2(B) a new form of titanium dioxide and the potassium octatitanate K2Ti8O17 (Material Research Bulletin Vol.15, p1129-1133, 1980) de René Marchand et al. Plus particulièrement, 14,81 grammes de nitrate de potassium (KNO3 ; Merck) sont mélangés, dans un broyeur, avec 23,17 grammes d'oxyde de titane de variété anatase (TiO2-anatase ; Huntsman). Après broyage, le mélange est chauffé à 1000 C pendant 24 heures de manière à obtenir le composé K2Ti4O9. Ce composé est ensuite introduit dans une solution aqueuse acidifiée (par exemple HNO3 à 3 mol/L) et l'ensemble est agité mécaniquement pendant 12 heures à température ambiante. La poudre obtenue est, ensuite, lavée plusieurs fois à l'eau déminéralisée, puis chauffée à 400 C pendant 3 heures pour obtenir un oxyde de titane TiO2 de forme structurale de type Bronze . La taille des particules de TiO2-B est micrométrique. Afin de déterminer les performances électrochimiques du TiO2-B ainsi synthétisé, un accumulateur Lithium-Métal de type "pile bouton" est réalisé avec : une électrode négative de lithium sous forme d'un disque de 16 mm de diamètre et de 130 pm d'épaisseur et déposée sur un disque de nickel servant de collecteur de courant, - une électrode positive constituée par un disque de 14 mm de diamètre prélevé sur un film composite de 25 pm d'épaisseur comprenant 80 % en masse de composé TiO2-B tel que réalisé ci-dessus, 10 % en masse du noir de carbone et 10 % en masse de l'hexafluorure de polyvinylidène, le disque étant déposé sur un feuillard d'aluminium de 20 micromètres d'épaisseur, servant de collecteur de courant, - un séparateur imbibé d'un l'électrolyte liquide à base du sel LiPF6 (lmol/L) en solution dans un mélange de carbonate d'éthylène et de carbonate de diméthyle. Comme représenté sur la figure 3, à 20 C, sous un régime de C/5, ce système délivre une capacité stable d'environ 200 mAh/g, c'est-à-dire 60% de la capacité théorique; soit d'avantage que dans le cas de Li4Ti5O12 (capacité théorique égale à 175 mAh/g). Par ailleurs, contrairement à la courbe A de la figure 1, le potentiel d'insertion/désinsertion du lithium de TiO2-B n'est pas constant sur une majeure partie de la plage de fonctionnement en capacité spécifique. Les deux accumulateurs A et B comporte également chacun une électrode positive à base de LiFePO4 et un élément séparateur commercialisé sous le nom de Celgard 2400 et imbibé d'électrolyte liquide. 10 L'électrolyte liquide est constitué de 1 mol/L de LiPF6 en solution dans un mélange de carbonate de propylène, de carbonate de diméthyle et de carbonate d'éthylène. De plus, le matériau actif de l'électrode positive, LiFePO4, est préparé en 15 mélangeant 0,1 mole d'oxalate de fer(II) dihydraté (FeC2O4,2H2O -Strem Chemical), 0,1 mole de dihydrogénophosphate de lithium (LiH2PO4 -Aldrich) et 3% en masse de cellulose (Aldrich), dans un broyeur planétaire (type Pulvérisette 4, Fritsch) sous atmosphère d'argon, pendant 48 heures. Puis, le broyat subit un traitement thermique d'une heure à 600 C sous 20 atmosphère d'argon. Une analyse par diffraction des rayons X permet de constater la formation de la phase LiFePO4 et une analyse chimique montre que la présence d'un matériau composite LiFePO4/C contenant environ 1,1% en masse de carbone. 25 Les électrodes des accumulateurs A et B sont chacune réalisées en mélangeant 80 % en masse de matériau actif, 10 % en masse de noir de carbone servant de matériau conducteur électronique, et 10 % en masse d'hexafluorure de polyvinylidène servant de liant. Le mélange est, ensuite, déposé sur un collecteur de courant en aluminium. 30 Les deux accumulateurs A et B ont été testés à 20 C, à un régime d'une charge et d'une décharge en cinq heure (régime C/5).5 L'accumulateur A permet l'échange de près d'une mole d'ions lithium par mole de LiFePO4 (-155 mAh/g), à un potentiel fixe de 1,88 V sur la majeure partie de sa plage de fonctionnement en capacité. Ainsi, comme représenté sur la figure 2, il n'est pas possible de suivre l'état de charge de l'accumulateur A, en lisant simplement la tension de fonctionnement de l'accumulateur A, car celui-ci reste sensiblement constant sur une majeur partie de la plage d'état de charge ou de décharge et plus particulièrement entre 10% d'état de charge et 90% d'état de charge. Au contraire, l'accumulateur B permet l'échange de près d'une mole d'ionslithium par mole de LiFePO4 (160 mAh/g) dans le domaine de potentiel 0,95-2,2 V. La tension de fonctionnement moyenne d'un tel accumulateur est d'environ 1,6-1,7 V (figure 5) et son état de charge est parfaitement contrôlable par simple lecture du potentiel. La capacité de l'accumulateur B coïncide, en effet, parfaitement avec les capacités pratiques obtenues sur les matériaux isolés LiFePO4 (figure 1, courbe C) et TiO2-B (figure 3), testés en configuration Li-Métal. L'accumulateur B est, par ailleurs, réalisé et équilibré (électrode négative versus électrode positive) de telle façon qu'un état de charge de 100% corresponde à près de 160 mAh/g de LiFePO4. Il est possible, en raison d'une capacité spécifique intrinsèquement plus élevée de l'électrode négative à base de TiO2-B par rapport à celle à base de Li4Ti5O12, d'utiliser une masse d'électrode négative moins importante pour un accumulateur à base du couple LiFePO4/ TiO2-B que celle dans le cas d'un accumulateur à base du couple LiFePO4/ Li4Ti5O12 de même capacité globale. Selon une variante de réalisation, l'oxyde de titane TiO2 de forme structurale de type Bronze peut être réalisé selon une autre méthode de synthèse que celle utilisée dans le cas de l'accumulateur B. Par exemple, TiO2-B peut être synthétisé par voie hydrothermale comme reporté dans l'article précité Nanotubes with the TiO2-B de G. Armstrong et al. Plus particulièrement, 5 g de TiO2 de forme anatase (Huntsman) sont introduits dans 84 mL de soude à 15 mol/L. Le mélange est agité pendant 1 heure, puis placé dans une cellule autoclave en téflon (bombe PARR û 125 mL), laquelle est ensuite mise dans une étuve à 170 C, pendant 68 heures. Ensuite, le mélange est récupéré, lavé deux fois à l'eau distillée et centrifugé. La poudre isolée est alors introduite dans 1 L d'eau distillée contenant 0, 05 mol/L d'acide chlorhydrique (agitation pendant 2h). Après décantation, la poudre récupérée est de nouveau lavée 2 fois et centrifugée. Finalement, un oxyde de titane TiO2 de forme structurale de type Bronze est obtenu, après séchage sous vide à 80 C pendant 24 heures. Cette méthode de synthèse permet de réaliser un oxyde de titane de type bronze présentant des spécificités morphologiques différentes de l'oxyde réalisé pour l'accumulateur B. Les particules de TiO2-B se présentent partiellement sous forme de nanofils et partiellement sous forme de particules amorphes agglomérées et de tailles disparates. Afin de déterminer les performances électrochimiques de TiO2-B, un accumulateur Lithium-Métal de type "pile bouton" est réalisé de la même manière que dans l'accumulateur Lithium-Métal précédemment décrit, l'oxyde de titane de type bronze obtenu par hydrolyse du tétratitanate de potassium étant remplacé par celui obtenu par voie hydrothermale. Comme représenté sur la figure 5, à 20 C, sous un régime de C/5, cet accumulateur Lithium-Métal délivre également une capacité stable d'environ 200 mAh/g. Par contre, la variation de la tension de fonctionnement en fonction de la capacité spécifique est plus rapide pour l'oxyde de titane de type bronze réalisé par voie hydrothermale que pour celui réalisé par hydrolyse du tétratitanate de potassium. Revendications 1. Accumulateur Lithium-Ion caractérisé en ce qu'il comporte au moins : -un matériau actif d'électrode positive présentant un potentiel d'insertion/désinsertion du lithium constant sur une majeur partie de la plage de fonctionnement en capacité et un matériau actif d'électrode négative constitué par l'oxyde de titane TiO2 de structure de type bronze. 2. Accumulateur selon la revendication 1, caractérisé en ce que le matériau actif de l'électrode positive est choisi parmi LiFePO4, LiNio,5Mn1,5O4 et les dérivés de LiNio,5Mn1,5O4. 3. Accumulateur selon la revendication 2, caractérisé en ce que les dérivés de LiNio,5Mn1,5O4 sont de type Li-i-aNio,5-bMnl,5-cO4-d, avec a, b, c et d compris entre -0,1 et +0,1. 4. Accumulateur selon l'une quelconque des revendications 1 à 3, caractérisé en ce qu'il comporte un séparateur imbibé d'électrolyte liquide à base d'un sel comprenant au moins l'ion Li+ comme cation. 17